FR 2630765 A1 19891103 FR 8805619 A 19880427 PROCEDE DE FABRICATION DE PANNEAUX ISOLANTS La présente invention concerne un procédé de fabrication de panneaux isolants. Ces panneaux sont constitués d'un mélange de laine de roche ou de laine de verre, d'argile, de vieux papiers et d'amidon et sont utiles pour isolerthermiquement et phoniquement les constructions. On peut les peindre ou y coller - un revêtement décoratif, ils peuvent être utilisés comme faux plafonds. La demande de brevet DE OS 2 617 601 décrit la fabrication de panneaux isolants comprenant des tissus de fibres de verre. L'inconvé- nient est d'avoir à manipuler des solides lors de la mise en forme du panneau. L'invention concerne plus particulièrement les procédés dans lesquels le panneau est formé par filtration puis séchage d'une sus- pension. Un procédé de fabrication de ces panneaux consiste à mettre en suspension dans l'eau des fibres de laine de verre ou de laine de roche, de l'argile ou une autre charge minérale, des vieux papiers ou des vieux cartons broyés et de l'amidon. Puis-on filtre cette suspen- sion sur une toile et on obtient une sorte de plaque humide de quelques centimètres d'épaisseur qu'on sèche dans un tunnel chauffant. On obtient ainsi des plaques rigides utiles comme matériau de construc- tion. Un des buts de l'amidon est de donner une cohésion et une rigidi- té au-panneau. L'inconvénient d'un tel procèdé est que l'amidon n'est qu'en partie retenu dans la plaque humide, l'autre partie sortant en suspension avec l'eau de filtration sous la toile. On a maintenant trouvé un nouveau procédé qui permet de mieux fixer l'amidon dans la plaque humide à la filtration et d'avoir des eaux sous toile de filtra- tion qui contiennent très peu d'amidon et en général très peu de matières en suspension. Le procédé selon l'invention est caractérisé en ce quedans une suspension contenant: - au moins un-matériau fibreux, - une charge minérale, - de l'amidon, on ajoute avant la filtration un polychlorure métallique. On réalise par tout moyen connu une suspension dans l'eau des produits cidessus à l'état plus ou moins divisé puis on ajoute dans cette suspension un polychlorure métallique et on filtre cette suspen- sion par exemple sur un filtre continu à bande de telle sorte qu'on obtienne une plaque humide de quelques centimètres d'épaisseur (le "gateau" de filtration) qu'on peut sécher ensuite. On peut utiliser n'importe quel matériau fibreux, par exemple des fibres végétales, des fibres de verre, ou des déchets de fibres texti- les. Cependant on préfère la laine de roche ou la iaine de verre. Comme charge minérale on peut choisir par exemple de l'argile sous toutes ses formes, du kaolin ou du carbonate de calcium. Bien sûr on peut utiliser un mélange de deux ou plusieurs de ces charges minérales. On utilise de préférence de l'argile ou un produit constitué essentiel- lement d'argile. On peut utiliser toutes sortes d'amidon, tel que, par exemple, l'amidon de mais naturel dit "non modifié", ou de l'amidon modifié tel que l'amidon anionique ou cationique. Tous ces composants de la suspension peuvent être introduits à l'état sec ou en suspension aqueuse, en une ou plusieurs fois et dans n'importe quel ordre. Le poiychlorure metallique est un produit de formule: [Mn (OH)m Cl3n-m z dans laquelle M est un métal trivalent, m et n sont, des entiers posi- tifs, 3 n - m est > 0 et z est supérieur ou égal à 1. Ce produit est connu et est déjà utilisé comme floculant dans le traitement des eaux. On préfère le produit dans lequel M représente l'Aluminium. On peut aussi utiliser un produit de formule: M (OH) X n (H)m X 3n-m dans laquelle M est un métal qui peut être un métal tri- ou polyvalent, X est un anion qui peut être Cl, NO3 ou CH 3C00, 3n est supérieur à m avec une basicité ( m/3n x 100) comprise entre 30 et 83 % environ, un anion polyvalent (appelé Y) ayant été chimiquement introduit dans ledit sel basique, la quantité de l'anion Y étant telle que le rapport Y/M est de 0,015-0,4. Ce produit est décrit dans le brevet français 2 036 685. On préfère utiliser le produit dans lequel M est l'aluminium, X le chlore et Y un sulfate. On peut aussi utiliser le produit de formule: AI (OH)n X 3m-n-2k (S04)k dans laquelle X représente Cl ou NO3, k, m et n sont respectivement des nombres positifs, 3m > n + 2k, la basicitg (n_ x100) est comprise 3m entre 30 et 70 % et k/m est compris entre 0,01 et 0,3. On le fabrique par un procédé qui consiste à mélanger un sulfate soluble dans l'eau ou une solution contenant des ions S04, une solution contenant Al et X et une solution d'aluminate alcalin à une température inférieure à 400C de façon à produire un gel, puis à maintenir la totalité du mélange entre 50 et 80 C de façon à permettre au gel de se dissoudre et obtenir ainsi une solution de sel basique d'aluminium. Ce produit est décrit dans le brevet français 2 226 361. On peut aussi utiliser le produit de formule A12 (OH)x CLy dans lequel x est compris entre i et 3,5 et y entre 5 et 2,5; ce produit est décrit dans le brevet US 3909 439. On peut encore utiliser des polychlorosulfates basiques d'Alu- minium répondant à la formule générale: [Aln (OH)3n-m-2p (s4)p]z dans laquelle: 20. 3n-m-2p est compris entre 0,4 et 0,7 3n p est compris entre 0,04 n et 0,25 n m est compris entre 8 et 35 P 25. z est supérieur ou égal à 1 Ce produit peut être préparé par action du chlorure basique d'Aluminium sur du sulfate basique d'Aluminium. Ce procédé est décrit dans le brevet français 2 534 897. Il est aussi possible d'utiliser les polychlorosulfates basiques d'Aluminium décrits dans la demande de brevet européen EP 218487: Alnm (04)k C3n-m-2k dans laquelle la basicité ou le rapport m x 100 est compris entre 3n % environ et 65 % environ et en ce qu'il présente un rapport équiva- lent Al/équivalent Cl compris entre 2,8 et 5, une masse moléculaire apparente MA mesurée par diffusion de lumière-classique et des diamè- tres hydrodynamiques apparents 4Z et 4W mesurés par diffusion quasi- élastique de la lumière de valeurs suivantes: MA= oo - 000 35 000 4Z (A) = 350- 2500 o 4W (A) = 200- 1 200 ou tels que: W =10 000 - 300 00ooo on Z (A) = 90 - 450 o 4W (A) = 50 - 300 ou encore le polychlorosulfate d'aluminium basique comprenant le produit de formule générale: Aln OHm(SOn4)k C3n-m-2k qui peut être obtenu notamment par un précédé du type comprenant une étape de préparation d'une bouillie de chlorure de calcium et de carbonate de calcium (bouille chlorocarbonatée), une étape de mise en contact de la bouillie chlorocarbonatée avec du sulfate d'aluminium, puis une étape de séparation du mélange réactionnel ainsi obtenu permettant de séparer un gâteau de sulfate de calcium et un filtrat contenant le chlorosulfate d'aluminium basique, les quantités de bouillie chlorocarbonatée et de sulfate d'aluminium étant telles que l'on ait pour le chlorosulfate d'aluminium basique obtenu un rapport m x 100 compris entre 40 % environ et 65 % environ et un rapport n équivalent Al/équivalent Cl compris entre 2,8 et 5. On peut utiliser un ou plusieurs de ces sels métalliques. Il est préférable d'ajouter le polychlorure métallique dans la suspension juste avant la filtration. On peut aussi l'ajouter en plusieurs fois. Bien que la suspension puisse contenir le matériau fibreux, la charge minérale et l'amidon en proportions quelconques, avantageusement le matériau fibreux représente en poids entre 50 et 80 % des matières sèches de la suspension. Quant à la charge minérale, on l'introduit en proportion de à 20 % par rapport au poids des matières sèches de la suspension. Habituellement il suffit de 5 à 10 % en poids d'amidon. La quantité de polychlorure métallique peut être quelconque mais il est suffisant d'introduire une quantité inférieure à 1 %, et de préférence comprise-entre 0,1 et 0,6 %. en poids des matières sèches de la suspension, la somme de ces proportions faisant 100 %. On peut aussi ajouter dans cette suspension un matériau à base de cellulose tel que des déchets de bois, des copeaux, de la sciure de I0 bois, des vieux papiers ou des cartons. On préfère ajouter dans cette suspension de vieux papiers ou des vieux cartons. Avantageusement ces papiers et cartons sont broyés ou déchiquetés avant d'être mis dans la suspension, on peut aussi les mettre partiellement broyés dans la suspension et broyer la suspension. Avantageusement la quantité de papiers ou de cartons ou d'un mélange de papiers et de cartons ne dépasse pas 10 % en poids des matières sèches de la suspension et est de preférence comprise entre 2 et 7 %. On ne sortirait pas du cadre de l'invention en ajoutant dans la suspension des matériaux expansés tels que de la vermiculite ou de la perlite. On peut aussi ajouter des produits hydrocarbonés tels que du bitume ou des goudrons qui peuvent être éventuellement dispersés dans la suspension par des tensio-actifs. Ces matériaux expansés s'utilisent en substitution partielle du matériau fibreux. Avantageusement jusqu'à 30 % en poids du matériau fibreux peut être remplacé par de la perlite ou de la vermiculite. On ne sortirait pas du cadre de l'invention en associant le polychlorure métaliique avec un ou plusieurs agents floculants synthé- tiques. C'est par exemple les poly(alkylène polyamines), les poly(hydroxy- alkylène polyamines), les polyacrylamides. On ne sortirait pas du cadre de l'invention en ajoutant dans la suspension des colorants, des ignifugeants et en général tous produits utilisés pour faire ce genre de panneaux. Les exemples suivants illustrent l'invention sans la limiter. EXEMPLE 1 On réalise une suspension aqueuse contenant: laine de roche: 59 % argile: 13 % amidon 7 % vieux papiers: 4 % déchets des panneaux précédents (cassés): 17 % Ces pourcentages sont en poids des matières sèche de la suspen- sion. Cette suspension est une solution aqueuse contenant entre 25 et g/l de matières sèches. On ajoute dans la suspension avant filtration un polychlorosulfaté basique d'aluminium de formule tel que décrit dans FR 2.036.685, dans lequel M est l'aluminium, X le chlore, la basicité est 50 % + 5, et l'anion Y est SO4, tel que Y/M = 0,16 en proportion de 0,5 % par rapport à la composition fibreuse sur une machine du type machine à papier. On obtient par filtration un panneau humide d'épaisseur 15 mm qu'on sèche en 2 heures dans un tunnel à 115 C. Le classement au feu des panneaux obtenus selon les normes fran- gaises CSTB 92501 et 92510 est MO. La teneur en matières en suspension (MES) des eaux recueillies sous la toile de filtration est de 200 mg/l. EXEMPLE 2 (Comparatif) En opérant comme dans l'exemple 1 mais en utilisant un floculant type polyacrylamide anionique sans sel d'aluminium au lieu du sel d'aluminium précédent, on obtient les mêmes panneaux, la teneur en MES des eaux sous la toile est de 3400 mg/l. EXEMPLE 3 On opère comme dans l'exemple 1 mais en remplaçant 25 % de la laine de roche par de la perlite. On obtient les mêmes résultats. 2630765. REVENDICATIONS 1. Procédé de fabrication d'un panneau isolant par filtration d'une suspension caractérisée en ce que dans ladite suspension conte- nant: - au moins un matériau fibreux, - une charge minérale, - de l'amidon. On ajoute avant la filtration un polychlorure métallique. 2. Procédé selon la revendication i caractérisé en ce que le matériau fibreux est choisi parmi la laine de verre et la laine de roche. 3. Procédé selon la revendication 1 ou 2 caractérisé en ce que la charge minérale est constituée essentiellement dtargile. 4. Procédé selon l'une des revendications i à 3 caracterisé en ce que la suspension comprend aussi un matériau à base de cellulose. 5. Procédé selon l'une des revendications 1 à 4 caractérisé en ce que le polychlorure métallique est un polychlorosulfate basique d'alu- minium.